(57)【要約】有機、または無機ガラスからなる透明基質を含み、主要前面、および裏面を有し、少なくともひとつの前記主要面が多層抗反射コーティングを有し、前記抗反射コーティングが不足当量酸化チタンを含む少なくとも二つの可視光吸収層を有し、その可視光吸収層において可視光吸収層を含まない同様のもの（光学体）と比較して可視光の相対透過特性Ｔｖが１０％以上減少している光学体に関する発明。【選択図】なし【特許請求の範囲】
【請求項１】
有機、または無機ガラスでできた透明基質を有し、主要面と裏面をもち、前記主要面の少なくともひとつが多層抗反射コーティングを有し、そこでは前記抗反射コーティングが不足当量酸化チタンを含む少なくとも二つの可視光吸収層を含み、その可視光吸収層において、可視光吸収層を含まない同様のものと比較して可視光の相対透過特性Ｔｖが１０％以上、好ましくは４０％以上、さらに好ましくは８０％以上減少している光学体。
【請求項２】
３８０から７８０ｎｍの可視光領域全ての波長において、０．２以上、好ましくは０．２から２．４の間の吸光係数（ｋ）をもつ請求項１に記載の光学体。
【請求項３】
基質が有機ガラスよりなる請求項１、または２に記載の光学体。
【請求項４】
有機ガラス基質がポリカーボネートよりなる請求項３に記載の光学体。
【請求項５】
少なくともひとつの基質表面に形成された抗反射コーティングが選択的に高屈折率（ＨＩ）、および低屈折率（ＬＩ）層の積層状態を含み、そこでは：
−少なくともひとつの可視光吸収層が不足当量酸化チタンを含む高屈折率（ＨＩ）層で、
−少なくともひとつの低屈折率（ＬＩ）層が酸化シリコンと酸化アルミニウムの混合物を含む、
請求項１〜４のいずれかに記載の光学体。
【請求項６】
酸化シリコンと酸化アルミニウムの混合物を含む低屈折率層（ＬＩ）が高屈折率（ＨＩ）可視光吸収層に隣接する請求項５に記載の光学体。
【請求項７】
各抗反射コーティングの高屈折率層（ＨＩ）が、不足当量酸化チタンからなる可視光吸収層である請求項５、または６に記載の光学体。
【請求項８】
各抗反射コーティングの低屈折率層（ＬＩ）が、酸化シリコンと酸化アルミニウムの混合物を含む請求項５〜７のいずれかに記載の光学体。
【請求項９】
吸収層にある不足当量酸化チタンが、ｘが２未満である式ＴｉＯｘで与えられる請求項１〜８のいずれかに記載の光学体。
【請求項１０】
ｘが、０．２から１．２の間で変化する請求項９に記載の光学体。
【請求項１１】
不足当量酸化チタンがＴｉＯとＴｉ２Ｏ３の混合物から得られる請求項１〜８のいずれかに記載の光学体。
【請求項１２】
ＴｉＯとＴｉ２Ｏ３の混合物中のＴｉＯの重量比が５０％以上、好ましくは６０％以上、より好ましくは７０％以上である請求項１１に記載の光学体。
【請求項１３】
ＳｉＯ２／Ａｌ２Ｏ３低屈折率層（ＬＩ）において、Ａｌ２Ｏ３の重量で１〜５％含有している請求項５〜１２のいずれかに記載の光学体。
【請求項１４】
抗反射積層状態が少なくとも４つの選択的ＨＩ／ＬＩ層、好ましくは６層を有する請求項５〜１３のいずれかに記載の光学体。
【請求項１５】
基質上に形成された耐ひっかきコーティングを含み、抗反射コーティングが前記耐ひっかきコーティング上に蒸着されている請求項１〜１４のいずれかに記載の光学体。
【請求項１６】
抗反射コーティングがもっぱら基質の裏面に蒸着されている、請求項１〜１５のいずれかに記載の光学体。
【請求項１７】
光学体が眼ガラス、特にサングラスレンズ、好ましくは凹部の曲率半径が９０ｍｍ以下、好ましくは７０ｍｍオーダーである大きい凹部の曲率をもつ、請求項１〜１６のいずれかに記載の光学体。
【請求項１８】
抗反射積層状態の全ての層が真空蒸着されている、請求項１〜１７のいずれかに記載の光学体の製造方法。
【請求項１９】
前記光学体の可視光の相対透過特性Ｔｖが、４０％以下、好ましくは３０％以下、より好ましくは２０％以下、より好ましくは１５％オーダーである請求項１に記載の光学体。
【請求項２０】
抗反射積層状態が以下の層を含む、請求項１４に記載の光学体：
２５−３５ｎｍの不足当量酸化チタンの混合物層；
Ａｌ２Ｏ３が蒸着された１０−２０ｎｍのＳｉＯ２層；
４５−５５ｎｍの不足当量酸化チタンの混合物層；
Ａｌ２Ｏ３が蒸着された４０−５０ｎｍのＳｉＯ２層；
３５−４５ｎｍの不足当量酸化チタンの混合物層；
Ａｌ２Ｏ３が蒸着された７０−８０ｎｍのＳｉＯ２層。
【発明の詳細な説明】
【技術分野】
【０００１】
本発明は、概して、特に例えばサングラスのような色付き眼ガラスなどの色付き光学体、およびその製造方法に関する。
【背景技術】
【０００２】
眼科使用のための色付き有機レンズのもっとも慣用的な技術は、溶解した、および／または分散した色素を含み、通常沸点近く（典型的に９０−９５℃）に保たれた水溶性染色槽に有機ガラス（基質）を浸すことからなる。その後、色素は基質の表面下に拡散する。
【０００３】
ポリカーボネート（ＰＣ）のようなある種の基質は、この方法を用いて染色することがとても難しい。この場合、溶媒が染色槽に加えられなければならず、溶媒はしばしば基質に対して侵略的（ａｇｇｒｅｓｓｉｖｅ）である。さらに、溶媒の使用は、産業レベルにおいて、および環境に対して問題を呈する。
【０００４】
他の知られている技術は、基質上に蒸着されたコーティングに着色料を混入することである。
例えば、特許文献１は、一酸化チタンの層で被覆されている光学表面を両側にもち、一酸化チタンの層は裏面がＭｇＦ２ベース抗反射層で被覆されている光互変性（フォトクロミック）眼用ガラスレンズについて記述している。
しかし、特許文献２では、酸化チタンベース層は抗反射性をもつ積層状態の一部を構成しないとしている。
【０００５】
特許文献３は、裏の凹面上の多層コーティングを有するサングラスレンズについて記述している。多層コーティングは、可視光領域に吸収を持ち、基質と隣接し、１０％以上の可視光の透過を減少する不足当量（準化学当量、ｓｕｂ−ｓｔｏｉｃｈｉｏｍｅｔｒｉｃ）酸化チタン層ＴｉＯｘ（０．２≦ｘ≦１．５）を含む。多層コーティングは、とりわけ紫外透過を削減し、少なくとも２種類の交互の層（ａｌｔｅｒｎａｔｅ  ｌａｙｅｒｓ）（典型的にはＴｉＯ２、およびＳｉＯ２）、およびおそらく酸化金属、またはフッ化金属ベースの低屈折率抗反射層からなる複合層を含む。
【０００６】
特許文献４では特に、可視光吸収性二重層抗反射コーティングで、低屈折率金属の薄い外部層で、不足当量遷移金属酸化窒化物の非常に薄い吸収性膜上へ蒸着されたＴｉＯｘＮｙを含み、そこでｘは０．３から０．８の間、ｙは０．８から１．２の間で変化する。このコーティングは無機ガラス基質上にカソードスパッタリングによって蒸着される。
【０００７】
近年、特許文献５は、特にその表面に電気的に伝導性のある多層抗反射透明コーティングが形成されている透明基質を含む高い透過係数をもつ光学体について記述している。この抗反射コーティングは、酸化チタンおよび酸化シリコンを含む交互の高屈折率と低屈折率の層から作られる。
【０００８】
しかし、特許文献５の光学体は、波長５５０ｎｍにおける約９８から９９．５％まで変化する光透過特性を有し、それは色付きであるとは考えられない。
【特許文献１】米国特許第４，８０２，７４４号明細書
【特許文献２】米国特許第４，８０２，７５５号明細書
【特許文献３】米国特許第５，６９４，２４０号明細書
【特許文献４】国際公開第９７／２７９９７号パンフレット
【特許文献５】欧州特許第０８３４０９２号明細書
【発明の開示】
【発明が解決しようとする課題】
【０００９】
本発明の目的は、先行技術の欠点を克服した光学体、特に、色付き眼レンズのような光学体、およびその製造方法を提供することである。
本発明の更なる目的は、少なくとも主要面の一方に、好ましくは凹部裏面に、可視光吸収性抗反射コーティングで、均一な発色を示し、経時的に安定で抗紫外線である本明細書で定義される光学体を提供することである。
本発明の更なる目的は、基質を過熱することなしに、例えば上記で定義したような、真空蒸発によって抗反射コーティングを蒸着するための方法を提供することである。
【課題を解決するための手段】
【００１０】
本発明の光学体は、主要前面、および裏面を有する有機、またはミネラル材を原料とする透明基質からなり、前記主要面の少なくとも一方に多層、抗反射コーティングを有し、均一な発色を示し、それは経時的に安定で、抗紫外線であり、そこでは前記抗反射コーティングは不足当量酸化チタンを有する少なくとも二層を含み、可視光領域に吸収を持ち、本発明の抗反射コーティングで被覆されていない同様の光学体と比較して、１０％以上、好ましくは４０％以上、より好ましくは８０％以上、可視光領域において光学体の透過特性（Ｔｖ）が減少する。
【００１１】
ここで用いられている可視光吸収層という言葉は、光反射コーティングの層を意味すると理解され、その機能は可視光、すなわち３８０から７８０ｎｍの範囲の波長帯域幅にある透過特性を減少させることである。
【００１２】
この技術分野でよく知られているように、多層抗反射コーティングは、交互に低い屈折率（ＬＩ層、ｎ２５Ｄ＜１．５）、および高い屈折率（ＨＩ層、ｎ２５Ｄ≧１．５、好ましくは≧１．６）をもつ少なくとも二層の積層状態より構成される。
【００１３】
慣例的には、これらの抗反射コーティングは四つ、またはそれ以上の選択的なＬＩ、およびＨＩ層を含有する。
同様によく知られているように、これらの層は、一般的には、例えばＳｉＯ，ＳｉＯ２，Ａｌ２Ｏ３，ＴｉＯ２，ＺｒＯ２，Ｔａ２Ｏ５，Ｓｉ３Ｎ４，またはＭｇＦ２のような酸化物、窒化物、無機フッ化物、またはこれらの混合物の層である。好ましくは、無機酸化物類が用いられる。
【００１４】
本発明によれば、抗反射層は少なくとも二つの可視光吸収層を含むので、抗反射コーティングで被覆された光学体の可視光領域における相対透過特性（Ｔｖ）が、前記抗反射コーティングで被覆されていない同様のものと比較して、１０％以上、好ましくは４０％以上、より好ましくは８０％以上削減する。
【００１５】
典型的には、本発明の抗反射コーティングで被覆された光学体は４０％以下（ａｔ  ｍｏｓｔ）、好ましくは３０％以下、より好ましくは少なくとも２０％未満、最も好ましくは１５％のオーダー（ｏｒｄｅｒ）のＴｖ（可視光領域での相対透過特性）を示す。
【００１６】
これらの吸収性（ａｂｓｏｒｂｅｎｔ）層はひとつ、またはそれ以上の不足当量酸化チタンＴｉＯｘを含み、そこではｘは少なくとも２未満、好ましくは０．２から１．２の範囲である。
【００１７】
可視光吸収層はＴｉＯとＴｉ２Ｏ３の混合物を蒸発させることによって得られる。好ましくは、ＴｉＯとＴｉ２Ｏ３の混合物におけるＴｉＯの重量比は、５０％以上、より好ましくは６０％以上、さらに好ましくは７０％以上である。
【００１８】
好ましくは、本発明の可視光吸収層は、全体として不足当量ＴｉＯｘ酸化物からなる。とは言っても、これらの酸化物が可視光の吸収特性に影響しない、すなわち１０％以上の透過特性Ｔｖの減少が得られる割合で、ＴｉＯ２などの非可視光吸収性酸化物を含んでもよい。
【００１９】
明細書と請求の範囲に示すように、「不足当量酸化チタン」という言葉は、酸化チタンＴｉＯｘ（ｘ＜２）だけでなく、ＴｉＯｘの混合物、およびＴｉＯ／Ｔｉ２Ｏ３の混合物をも意味して用いられる。
【００２０】
概して、吸収性層の厚さは２０から６０ｎｍ、好ましくは３０から５０ｎｍの間にある。
好ましくは、吸収性層は、すべての可視光領域の波長に対応する０．２から２．４の吸光係数（ｋ）をもつ。
【００２１】
概して、ＨＩ層の物理的厚さは１０から１２０ｎｍの間で変化し、ＬＩ層の物理的厚さは１０から１００ｎｍの間で変化する。
【００２２】
比較すると、ＴｉＯ２ベース層は、可視光領域の全ての波長に対してゼロに近い吸光係数をもつ。
【００２３】
吸収性層は、３８０から７８０ｎｍの波長帯域幅において、１．３から３．５に変化し、好ましくは１．４から２．８に変化する環境温度における屈折率ｎを有する。
さらに好ましくは、本発明の不足当量酸化チタン吸収性層は窒素を含まない。
【００２４】
概して、本発明の光学体の抗反射コーティングは、有機、または無機ガラスからなるすべての透明基質上に蒸着されることができる。好ましくは有機ガラスからなる基質上に蒸着される。
【００２５】
基質に適したプラスチック材料の中では、（メタ）アクリル、およびチオ（メタ）アクリルホモ、およびコポリマー、並びにカーボネート、ＰＰＧによって市場に出されている材料ＣＲ−３９Rのようなジエチレングリコールビスアリルカーボネート、ウレタン、チオウレタン、エポキシド、エピスルファ、およびそれらの組み合わせからなるホモ、およびコポリマーがあげられる。
【００２６】
基質として好ましい材料は、ポリウレタン（ＰＵ）、ポリチオウレタン、（メタ）アクリル、およびチオ（メタ）アクリルポリマー、および好ましくはポリカーボネート（ＰＣ）である。
【００２７】
本発明に用いられるポリカーボネート（ＰＣ）という言葉は、ホモポリカーボネート、コポリカーボネート、および連続コポリカーボネートを含むと理解される。ポリカーボネートは、例えばジェネラル・エレクトリック・カンパニーからＬＥＸＡＮRという商標名で、帝人（株）からＰＡＮＬＩＴＥRという商標名で、バイエルからＢＡＹＢＬＥＮＤRという商標名で、モバイ・ケミカル・コープ（ＭＯＢＡＹ  ＣＨＥＭＩＣＡＬ  ＣＯＲＰ．）からＭＡＫＲＯＬＯＮRという商標名で、ＣＡＬＩＢＲＥRという商標名でダウ・ケミカル・シーオー（ＤＯＷ  ＣＨＥＭＩＣＡＬ  Ｃｏ．）から商業的に入手可能である。
【００２８】
本発明の特に有利な態様では、基質の少なくとも一方の面に形成された抗反射コーティングは、交互に高屈折率（ＨＩ）、および低屈折率（ＬＩ）の層の積層状態を含み、そこでは：
−少なくともひとつの高屈折率（ＨＩ）層は、不足当量酸化チタンを含む可視光吸収層で作られ、
−少なくともひとつの低屈折率（ＬＩ）層は、酸化ケイ素（ＳｉＯ２）、および酸化アルミニウム（Ａｌ２Ｏ３）を含む。
【００２９】
この型の態様では、少なくともひとつの不足当量酸化チタンベース吸収性層は、高屈折率（ＨＩ）であり、残りのＳｉＯ２、およびＡｌ２Ｏ３ベース層は低屈折率（ＬＩ）である。好ましくは、ＬＩ層（ＳｉＯ２／Ａｌ２Ｏ３）は、ＳｉＯ２／Ａｌ２Ｏ３の総重量に対してＡｌ２Ｏ３の重量で１から５％含む。
【００３０】
ＬＩ層の蒸着相の蒸着のために、好ましくは酸化ケイ素、および酸化アルミニウムの混合物を含む気化性の原料成分は、気化性原料成分の重量に対して、酸化アルミニウムを重量で、１から１０％、好ましくは１から２％含む。
【００３１】
酸化ケイ素、および酸化アルミニウムの混合物をベースとした低屈折率（ＬＩ）層が二つの主要な効果を提供する。ひとつめの効果は、光学体の光学表面全体の発色の均一性を向上させること、およびもうひとつの効果は抗反射コーティングの寿命と外部劣化、特に紫外放射に対する耐久性を向上させることである。
【００３２】
不足当量酸化チタンベース層、および酸化ケイ素と酸化アルミニウムの混合物を含む層とは別に、上で定義されているように、抗反射積層状態は付加的（ａｄｄｉｔｉｏｎａｌ）（ＨＩ）と（ＬＩ）層とを含んでもよい。
【００３３】
これらの付加的（ＨＩ）層は、可視光吸収性酸化チタンベース（ＨＩ）層と同様であってもよいが、この技術の分野でよく知られている従来公知の（ＨＩ）層でもよい。
【００３４】
同様に、付加的（ＬＩ）層は、酸化ケイ素と酸化アルミニウムの混合物を含む（ＬＩ）層と同様でよい。しかし、その層は、例えばＳｉＯ２層のように従来公知の（ＬＩ）層でもよい。
【００３５】
この型の様態では、好ましくは酸化ケイ素と酸化アルミニウムの混合物を含む低屈折率層（ＬＩ）は、不足当量酸化チタン可視光吸収層に隣接する。
特に有利なことは、ＳｉＯ２／Ａｌ２Ｏ３混合物を含むＬＩ層が、二つの不足当量酸化チタン可視光吸収性ＨＩ層に隣接していることである。
【００３６】
抗反射積層状態は、好ましくは、少なくとも４つの選択的ＨＩ／ＬＩ層、さらにより好ましくは６層、またはそれ以上を含む。
【００３７】
概して、本発明で引用される屈折率ｎ２５Ｄは、波長５５０ｎｍ、２５℃での屈折率である。
【００３８】
本発明によれば、抗反射積層状態は基質の前面、および／または裏面に適用されるが、好ましくは裏面にのみ適用される。可視光吸収性抗反射コーティングが光学体の裏面に蒸着されるとき、レンズ、またはレンズ前面の比色的性質はほとんど未処理のレンズと同様である。
【００３９】
本発明の抗反射積層状態は、好ましくは曲率半径が９０ｍｍ以下、より好ましくは７０ｍｍオーダーの、大きい凹部の曲率をもつ光学体に特に適している。
【００４０】
本発明の光学体の基質は、必要な場合は、耐磨耗、耐衝撃、または耐ひっかきコーティング、または従来用いている他のコーティングで被覆してもよい。
【００４１】
明らかに、本発明の光学体は、抗反射コーティング上に、例えば汚れ防止撥水コーティングのような表面の性質を改変することができるコーティングを有してもよい。これらには概して、数ナノメートルの厚さのフルオロシラン型材料が用いられる。
【００４２】
本発明は、また、抗反射コーティングの全ての層が真空蒸着されている、少なくとも二つの可視光吸収不足当量酸化チタン層を含む抗反射積層状態を有する光学体の製造方法に関する。
【００４３】
図１、および２は、それぞれ、各波長に対する反射率（Ｒ）、および本発明の色付き光学体の各波長に対する透過特性（Ｔ）を示している。
以下の例は、より詳細な発明を説明するものであるが、これらに限定されるものではない。
【００４４】
各波長に対する透過特性ＴのグラフはベックマンＤＵ７０分光光度計により測定された。
可視光領域での相対透過特性Ｔｖは、以下の事項を考慮して、３８０から７８０ｎｍの範囲で計算された。
−発光体（光源）Ｃ（ＣＩＥ  １９３１）
−観察（ｏｂｓｅｒｖｅｒ）  ２°
【００４５】
反射スペクトルＲ＝ｆ（λ）は、ツァイスの分光光度計で測定された。
【００４６】
比色係数は、以下の項目を考慮して、３８０から７８０ｎｍの範囲で計算された。
−発光体Ｄ６５（ＣＩＥ  １９７６）
−観察（ｏｂｓｅｒｖｅｒ）  １０°
ｈは色相角
Ｃは彩度。
【００４７】
ＴｉＯｘ層に対するｎ、およびｋの値が以下のようにして決定された。
屈折率ｎ、および各波長の関数である吸光係数が酸化チタンの「封止層」に対して決定された。すなわち、ＳｉＯ２／Ａｌ２Ｏ３層がその上に蒸着され、全体はシリコン盤上に蒸着されている。
【００４８】
この目的のために、ＳｉＯ２／Ａｌ２Ｏ３層のみが、この技術分野における通常の知識を有する者に精通した方法で、偏光解析装置により、第一回の分析が行われた。
【００４９】
ＴｉＯｘ層の厚さは、機械的プロフィルメータ測定器によって決定された。
封止層の偏光解析スペクトルは５つの入射角に対して５５から７５°の範囲で測定され、プロフィルメータで測定したものにＴｉＯｘ層の厚さを固定することによって、および以前に定義されたようにＳｉＯ２／Ａｌ２Ｏ３層の性質を用いて、同時変換され決定された。
【００５０】
吸光係数
強度Ｉ０の単色光が均質な媒体を通過するとき、表面に現れた光Ｉの強度は、吸収性媒体の厚さＩが増大するにつれて指数関数的に減少する。
【００５１】
Ｉ＝Ｉ０ｅ−ａｌ（ブーゲー・ランバートの法則）
ａは吸収係数（または減衰係数）として知られる定数であり、検討された媒体と波長で特徴づけられる。
【００５２】
吸収係数と吸光係数ｋ（これは複素数屈折率Ｎ＝ｎ＋ｉｋの虚数部分でもある）の関係は、以下の式で与えられる：
【００５３】
ａ＝４πｎｋ／λ。
反射率
【００５４】
Ｒ＝ΦＲ／Φ
これは、反射光束ΦＲと入射光速Φとの比率によって二つの媒体の境界における反射率を特徴付ける。概して、分光（単色）反射率Ｒλは、入射光のそれぞれの波長λに対して決定される。
【００５５】
可視光領域における相対反射率ＲＶ
この因子は、目によって知覚されるのと同様に、すなわち目の相対分光感度特性Ｖλによってそれぞれの波長に対して重みをかけて、反射光束ΦＲと入射光束Φとの比によって反射率の視覚効果を特徴付けるための眼光学において用いられる。この因子は、以下の公式を用いて計算される。
【００５６】
【数１】
2007520738.tif 000002
ここで、Ｒλ＝分光反射率、Φλ＝入射分光束、Ｖλ＝目の相対明所視分光感度特性である。
透過特性
【００５７】
Ｔ＝Φｖ／Φ
これは、射出表面から現れる光束Φｖと、入射表面上の入射光束Φとの比によって、レンズの透過性を特徴づけている。一般に、レンズの分光透過特性Ｔλは、入射光のそれぞれの波長λに対して決定される。
【００５８】
透過曲線
ここでは、各波長に対する分光透過特性Ｔλの多様性を示すことによって光フィルターとしてのレンズの物理的性質を記述する。この曲線は、フィルターの分光選択性を観察し、以下の公式を用いて波長λ１からλ２までの範囲全体のレンズの物理的透過特性Ｔを決定することを可能にする。
【００５９】
【数２】
2007520738.tif 000003
ここで、Φλ＝入射分光束
【００６０】
可視光領域での相対透過特性ＴＶ
この因子は、眼光学に特有のものである：これはひとつの数値で、フィルターの物理的性質を表す。すなわちレンズから現れる光束とレンズ上に入射する光束との比が、眼によって知覚されるのと同様に、目の相対分光感度特性Ｖλによって、それぞれの波長に対して重み付けられる。この因子は、以下の公式を用いて計算される。
【００６１】
【数３】
2007520738.tif 000004
ここで、Ｔλ＝分光透過特性、Φλ＝入射分光束、Ｖλ＝比明所視分光感度特性。この係数ＴＶはサングラスレンズを表記し特徴付けるために用いられる。
【実施例１】
【００６２】
本発明の耐ひっかきＳｉＯ２ベース層、そして６つの層を含む抗反射コーティング、および最後に疎水性トップコートが、耐衝撃性下塗りと耐磨耗コーティングで被覆されたポリカーボネート基質の裏面に真空蒸着によって形成された。
多層積層状態の詳細な構造が表１に示されている。
【００６３】
【表１】
2007520738.tif 000005
【００６４】
ＰＣ基質の特性
ビスフェノールＡポリカーボネートの無限焦点ガラス。
【００６５】
耐衝撃性下塗り
バクセンデン（Ｂａｘｅｎｄｅｎ）製によるポリウレタンラテックスＷ２３４。厚さ：１μｍ。
【００６６】
耐磨耗コーティング
エポキシシラン加水分解物（γ−グリシドキシプロピルトリメトキシシラン）。厚さ：３μｍ。
【００６７】
その後、上記基質は、周囲（ｐｅｒｉｍｅｔｅｒ）に酸素を導入せずに以下に記された工程を経た。
蒸着は、バルザース  ＢＡＫ７６０装置を用いて行われた。
始めに、３ｘ１０−５ｍｂａｒの真空状態が作られた。基質は、コモンウェルスマークIIイオン銃を用いてアルゴンイオンで衝撃を与えることによるイオン性予備クリーニング処理からなる表面処理を施された。
その後、電子銃（１ｎｍ／ｓ  ５×１０−５ｍｂａｒ）からシリコン原料成分を蒸発させることにより、耐引っかきＳｉＯ２層（一層目）が前処理を施された表面へ蒸着された。
【００６８】
次に、表１に記された発明の抗反射積層状態の始めの５層が蒸着された。
【表２】
2007520738.tif 000006
【００６９】
抗反射コーティングの始めの５層で被覆され得られた基質が電子衝撃（エレクトロン  ボンバードメント）工程を施された。
その後、抗反射積層状態（ＳｉＯ２／Ａｌ２Ｏ３）の６番目の層が、１ｎｍ／ｓ、１０−５ｍｂａｒで蒸着された。
最後に、ジュール効果を用いた蒸発によって、オプトロンにより製造された材料ＯＦ１１０Ｒの疎水性トップコートが蒸着された。
【００７０】
このような方法で被覆されたＰＣ基質の光学的性質を以下に示す。
【００７１】
ａ）反射率特性
製品の分光反射率（１５°の入射）を図１に示す。
可視光領域（３８０−７８０ｎｍ）での反射率の値は、抗反射処理の効率（Ｒｍ，Ｒｖ）を計算するため、およびＣＩＥ  Ｌ＊ａ＊ｂ＊表色系における残存反射率の色を定量するために用いられる。これらの特性を表２に示す。
【００７２】
【表３】
2007520738.tif 000007
【００７３】
ｂ）透過特性
図２は、各波長に対する可視光領域における相対透過特性Ｔｖを示す。本発明の抗反射コーティングは、１５％オーダーの透過特性が得られる。
下の表３は、透過色をＣＩＥ  Ｌ＊ａ＊ｂ＊系で評価（ｑｕａｌｉｆｙ）した。
【００７４】
【表４】
2007520738.tif 000008
【００７５】
（紙袋に保存して）２ヵ月自然放置（ｎａｔｕｒａｌ  ａｇｉｎｇ）した後、抗反射コーティングの吸収特性において重大な変化は見られなかった。
【実施例２】
【００７６】
同様の蒸着が、実施例１と全く同様の下塗り、および耐磨耗コーティングで被覆された無限焦点ＥＳＳＩＬＯＲ  ＯＲＭＡＲレンズ（ジエチレングリコール  ジアリル  カーボネートの重合によって得られた材料）上に施される。
自然放置の結果は実施例１と一致する。
【図面の簡単な説明】
【００７７】
【図１】各波長に対する１５°の入射における反射率Ｒ（％）を示すグラフである。
【図２】各波長に対する可視光領域における相対透過特性Ｔｖ（％）を示すグラフである。
【図１】
2007520738.tif 000009
【図２】
2007520738.tif 000010
【国際調査報告】
2007520738.tif 000011
2007520738.tif 000012
2007520738.tif 000013
2007520738.tif 000014
2007520738.tif 000015
2007520738.tif 000016